(57)【要約】  本発明は、熱可塑性ポリマーと強化繊維とを含む、繊維強化された熱可塑性成型組成物に関し、この組成物は、（ｉ）ポリエステル、ポリアミド、ポリカーボネート、ポリフェニレンスルフィド（ＰＰＳ）、ポリフェニレンエーテル（ＰＰＯ）、ポリエーテルエーテルケトン（ＰＥＥＫ）、ポリアリールエーテルケトン（ＰＡＥＫ）、ポリアミドイミド（ＰＡＩ）、ポリエーテルイミド（ＰＥＩ）、及び液晶ポリマー（ＬＣＰ）、並びにそれらの組み合わせからなる群から選択される熱可塑性ポリマーと、（ｉｉ）主として二酸化ケイ素（ＳｉＯ２）及び三酸化ホウ素（Ｂ２Ｏ３）からなるケイ素−ホウ素ガラス繊維とを含む。【選択図】なし【特許請求の範囲】
【請求項１】
熱可塑性ポリマーとガラス繊維とを含む組成物であって、前記組成物は、
（ｉ）ポリエステル（ＰＥＳ）、ポリアミド（ＰＡ）、ポリカーボネート（ＰＣ）、ポリフェニレンスルフィド（ＰＰＳ）、ポリフェニレンエーテル（ＰＰＯ）、ポリエーテルエーテルケトン（ＰＥＥＫ）、ポリアリールエーテルケトン（ＰＡＥＫ）、ポリアミドイミド（ＰＡＩ）、ポリエーテルイミド（ＰＥＩ）、及び液晶ポリマー（ＬＣＰ）、並びにそれらの組み合わせからなる群から選択される熱可塑性ポリマー；
（ｉｉ）主として二酸化ケイ素（ＳｉＯ２）及び三酸化ホウ素（Ｂ２Ｏ３）を含む、少なくとも２２重量％のケイ素−ホウ素ガラス繊維；及び
（ｉｉｉ）０〜７重量％のハロゲンフリー難燃剤
を含み、
重量百分率（重量％）は、前記組成物の総重量に対する、組成物。
【請求項２】
前記熱可塑性ポリマーが、ポリアミド若しくは半結晶性ポリエステル、又はそれらの組み合わせを含む、請求項１に記載の組成物。
【請求項３】
前記ケイ素−ホウ素ガラス繊維が、前記ケイ素−ホウ素ガラス繊維の重量に対して少なくとも９０重量％の合計量の二酸化ケイ素及び三酸化ホウ素を含む、請求項１又は２に記載の組成物。
【請求項４】
前記ケイ素−ホウ素ガラス繊維が、（ａ）６５〜８５重量％のＳｉＯ２；（ｂ）１５〜３０重量％のＢ２Ｏ３；（ｃ）０〜４重量％の酸化ナトリウム（Ｎａ２Ｏ）若しくは酸化カリウム（Ｋ２Ｏ）、又はそれらの組み合わせ；及び（ｄ）０〜４重量％の他の成分からなり、重量百分率（重量％）は、前記ケイ素−ホウ素ガラス繊維の重量に対する、請求項３に記載の組成物。
【請求項５】
前記ケイ素−ホウ素ガラス繊維の重量に対して最大で３０重量％、好ましくは最大で１５重量％の量のＥガラス繊維を含む、請求項１〜４のいずれか一項に記載の組成物。
【請求項６】
前記組成物は、
ａ）３０〜７５重量％のグループ（ｉ）の熱可塑性ポリマー；
ｂ）２５〜７０重量％のケイ素−ホウ素ガラス繊維；及び
ｃ）０〜７重量％のハロゲンフリー難燃剤
を含み、
重量百分率（重量％）は、前記組成物の総重量に対する、請求項１〜５のいずれか一項に記載の組成物。
【請求項７】
前記組成物は、
ａ）３０〜７５重量％のポリアミド若しくは半結晶性ポリエステル、又はそれらの組み合わせ；
ｂ）少なくとも２２重量％の前記ケイ素−ホウ素ガラス繊維を含む２５〜７０重量％のガラス繊維；及び
ｃ）０〜７重量％のハロゲンフリー難燃剤
を含み、
重量百分率（重量％）は、前記組成物の総重量に対する、請求項１〜５のいずれか一項に記載の組成物。
【請求項８】
ポリマー系耐衝撃改質剤を含む、請求項１〜７のいずれか一項に記載の組成物。
【請求項９】
レーザーダイレクトストラクチャリング（ＬＤＳ）添加剤を含む、請求項１〜８のいずれか一項に記載の組成物。
【請求項１０】
二酸化チタンを含む白色顔料をさらに含む、請求項１〜９のいずれか一項に記載の組成物。
【請求項１１】
請求項１〜１０のいずれか一項に記載の組成物を含む成型部品。
【請求項１２】
モバイル電子機器のためのハウジング又はフレームにおける、請求項１〜１０のいずれか一項に記載の組成物の、又は請求項１〜１０のいずれか一項に記載の組成物を含む成型部品の使用。
【請求項１３】
請求項１〜１０のいずれか一項に記載の組成物で作られるハウジング又はフレームを含むモバイル電子機器。
【請求項１４】
スピーカーボックス、オーディオジャックモジュール、アンテナ、又はコネクタの部品における、請求項１〜１０のいずれか一項に記載の組成物の、又は請求項１〜１０のいずれか一項に記載の組成物を含む成型部品の使用。
【発明の詳細な説明】
【発明の詳細な説明】
【０００１】
本発明は、熱可塑性ポリマーと強化繊維とを含む、特に強化繊維としてガラス繊維を含む組成物に関する。本発明は、さらに、熱可塑性成型組成物としてのこの組成物の使用に関し、また、例えば、熱可塑性成型組成物で作られるハウジング又はフレームなどのモバイル電子機器における、又は、スピーカーボックス、オーディオジャックモジュール、アンテナ、コネクタ（例えば、自動車用コネクタ、ＤＤＲ４コネクタ）、及びスプリッタなどの用途における電気的構成成分に使用するための成型部品における、この組成物の適用に関する。
【０００２】
熱可塑性成型組成物は、幅広い用途のための成型部品に成形するために使用される。典型的には、こうした組成物は、成型部品の引張係数、引張強さ、破断時伸び、曲げ強さ、曲げ破断、及び耐衝撃性などの機械特性を向上させるために、強化繊維によって強化される。強化繊維については、一般に、ガラス繊維、炭素繊維、又はそれらの組み合わせが使用される。これらのうち、ガラス繊維が、最も広く用いられる。ガラス繊維は大抵、Ｅガラスのタイプのものである。こうした強化された組成物に関する問題は、特性の適切なバランスを得ることが難しい可能性があることであり、しばしば、係数及び強さは、例えばガラス繊維の量を増大させることによって、増大させることができるが、これは、破断時伸び及び耐衝撃性を犠牲にするかもしれない。一方で、破断時伸び及び耐衝撃性は、耐衝撃改質剤（ｉｍｐａｃｔ  ｍｏｄｉｆｉｅｒ）を添加することによって増大させることができるが、これは、引張強さ、及び耐薬品性などの他の特性を犠牲にするかもしれない。これらの特性を改良するための他の手法は、扁平ガラス繊維、及び長円形の断面を持つガラス繊維などの、様々な形状を持つガラス繊維の使用である。さらに、強化因子としてのガラス繊維の有効性は、例えば、二酸化チタン及びレーザーダイレクトストラクチャリング（ＬＤＳ）添加剤などの研磨成分の存在によって低下する可能性がある。
【０００３】
本発明の目的は、優れた機械特性、特に、優れた衝撃特性及び優れた引張強さと組み合わせられた高い伸び率、好ましくは優れた引張強さと組み合わせられた高い伸び率及び高い衝撃特性を有する、熱可塑性ポリマーと強化繊維とを含む熱可塑性成型組成物を提供することである。
【０００４】
この目的は、
（ｉ）ポリエステル（ＰＥＳ）、ポリアミド（ＰＡ）、ポリカーボネート（ＰＣ）、ポリフェニレンスルフィド（ＰＰＳ）、ポリフェニレンエーテル（ＰＰＯ）、ポリアリールエーテルケトン（ＰＡＥＫ）、ポリエーテルエーテルケトン（ＰＥＥＫ）、ポリアミドイミド（ＰＡＩ）、ポリエーテルイミド（ＰＥＩ）、及び液晶ポリマー（ＬＣＰ）、並びにそれらの組み合わせからなる群から選択される熱可塑性ポリマー；
（ｉｉ）主として二酸化ケイ素（ＳｉＯ２）及び三酸化ホウ素（Ｂ２Ｏ３）を含む、少なくとも２２重量％のケイ素−ホウ素ガラス繊維；及び
（ｉｉｉ）０〜７重量％のハロゲンフリー難燃剤
（ここでは、重量百分率（重量％）は、組成物の総重量に対する）
を含む、本発明による組成物を用いて達成された。
【０００５】
本発明による組成物の効果は、Ｅガラスをベースにする強化繊維を含む相当する組成物と比較して、引張強さをかなりの程度保持しながら、引張伸びが増大され；且つ、しばしば耐衝撃性も向上することである。
【０００６】
本発明による組成物は、ケイ素−ホウ素ガラス繊維に次いで、Ｅガラス繊維を含むことができる。こうした組成物の利点は、完全にＥガラス繊維からなる同じ量のガラス繊維を含む相当する組成物と比較して、引張伸びが、より優れていることである。好ましくは、Ｅガラス繊維は、仮に存在するならば、ケイ素−ホウ素ガラス繊維の重量に対して最大で３０重量％、好ましくは最大で１５重量％の量で存在する。
【０００７】
この組成物は、ポリエステル（ＰＥＳ）、ポリアミド（ＰＡ）、ポリカーボネート（ＰＣ）、ポリフェニレンスルフィド（ＰＰＳ）、ポリフェニレンエーテル（ＰＰＯ）、ポリアリールエーテルケトン（ＰＡＥＫ）、ポリエーテルエーテルケトン（ＰＥＥＫ）、ポリアミドイミド（ＰＡＩ）、ポリエーテルイミド（ＰＥＩ）、及び液晶ポリマー（ＬＣＰ）、並びにそれらの組み合わせからなる群から選択される熱可塑性ポリマーを含む。このグループを、本明細書ではグループ（ｉ）と称する。適切には、熱可塑性ポリマーは、半結晶性ポリマー若しくは非結晶性ポリマー、又はそれらの組み合わせである。非結晶性ポリマーの例は、ポリカーボネート及び非晶質の半芳香族ポリアミドである。半結晶性ポリマーの例は、半結晶性ポリエステル、脂肪族ポリアミド、及び半結晶性半芳香族ポリアミドである。
【０００８】
「繊維」は、本明細書では、長さ寸法が幅及び厚さの横断寸法よりもずっと大きい長さ、幅、及び厚さの寸法を有する細長体と理解される。用語「幅」は、本明細書では、横方向の断面上で測定される最大寸法と理解され、用語「厚さ」は、本明細書では、横方向の断面上で測定される最小寸法と理解される。繊維は、円形形状、又は不規則な形状（すなわち幅と厚さが異なる非円形形状）、例えば幅が厚さよりも大きい豆形形状、楕円形状、長円形形状、又は長方形形状を持つ様々な断面を有することができる。より具体的には、本発明による組成物中の繊維は、適切には、少なくとも１０の長さ／幅（Ｌ／Ｗ）の比によって定義されるアスペクト比を有する。特定の実施形態では、ガラス繊維は、少なくとも２０の数平均アスペクト比Ｌ／Ｗを有する。繊維はまた、様々な寸法を持つ断面を有することができる。適切には、繊維は、直径が５〜２０μｍ、より具体的には７〜１５μｍの範囲内、例えば８μｍ、又は１０μｍ又は１３μｍである円形の断面を有する。或いは、繊維は、幅が５〜３０μｍ、より具体的には７〜２０μｍの範囲内、例えば８μｍ、又は１０μｍ、又は１３μｍ、又は１５μｍである非円形の断面を有する。
【０００９】
熱可塑性ポリマーにおける用語「熱可塑性」は、本明細書では、２００℃〜３６０℃の範囲内の融解温度（Ｔｍ）を有する半結晶性ポリマー、又は１４０℃〜３００℃の範囲内のガラス転移温度（Ｔｇ）を有する非結晶性ポリマーと理解される。それらの効果は、組成物を、融解混合（ｍｅｌｔ  ｍｉｘｉｎｇ）プロセスによって調製できることと、それらの組成物を、成型部品を製造するために溶融加工できることである。
【００１０】
半結晶性ポリアミド及び半結晶性ポリエステルにおける用語「半結晶性」は、本明細書では、ポリアミド又はポリエステルが、融解温度（Ｔｍ）及び融解エンタルピー（ΔΗｍ）、並びにガラス転移温度（Ｔｇ）を有することと理解される。本明細書では、半結晶性ポリアミド並びに半結晶性ポリエステルは、少なくとも５Ｊ／ｇ、好ましくは少なくとも１０Ｊ／ｇ、さらにいっそう好ましくは少なくとも２５Ｊ／ｇの融解エンタルピーを有する。本明細書では、５Ｊ／ｇ未満の融解エンタルピーを有するポリマーが、非結晶性ポリマーであると理解される。
【００１１】
用語「融解エンタルピー」（ΔΗｍ）は、本明細書では、Ｎ２雰囲気中で、予備乾燥させた試料に対して、ＩＳＯ−１１３５７−１／３，２０１１に従うＤＳＣ方法によって、２０℃／分の昇温及び冷却速度を用いて測定される融解エンタルピーと理解される。本明細書では、（ΔΗｍ）は、第２加熱サイクルにおける融解ピークの下の面から算出されている。
【００１２】
用語「融解温度」は、本明細書では、Ｎ２雰囲気中で、予備乾燥させた試料に対して、ＩＳＯ−１１３５７−１／３，２０１１に従う示差走査熱量測定（ＤＳＣ）方法によって、２０℃／分の昇温及び冷却速度を用いて測定される温度と理解される。本明細書では、Ｔｍは、第２加熱サイクルにおける最も高い融解ピークのピーク値からの温度である。
【００１３】
本発明の特定の実施形態では、熱可塑性ポリマーは、ポリアミド若しくは半結晶性ポリエステル、又はそれらの組み合わせを含む。ポリアミドは、半結晶性ポリアミド若しくは非結晶性ポリアミド、又はそれらのブレンドであり得る。
【００１４】
半結晶性ポリエステルは、例えば、ポリエチレンテレフタラート（ＰＥＴ）、ポリトリメチレンテレフタラート（ＰＴＴ）、ポリブチレンテレフタラート（ＰＢＴ）、ポリシクロヘキシルテレフタラート（ＰＣＴ）、ポリエチレンナフタネート（ｎａｐｈｔｈａｎａｔｅ）（ＰＥＮ）、ポリトリメチレンナフタネート（ｎａｐｈｔｈａｎａｔｅ）（ＰＴＮ）、ポリブチレンナフタネート（ｎａｐｈｔｈａｎａｔｅ）（ＰＢＮ）、及びポリシクロヘキシルナフタネート（ｎａｐｈｔｈａｎａｔｅ）（ＰＣＮ）、並びにそれらのブレンド及びコポリマーであり得る。
【００１５】
半結晶性の脂肪族ポリアミドは、脂肪族モノマー、例えば脂肪族ラクタム、若しくは脂肪族ジアミン及び脂肪族ジカルボン酸、又はそれらの組み合わせ由来の繰り返し単位からなるポリアミドである。半結晶性の脂肪族ポリアミドは、例えば、ＰＡ−６、ＰＡ−６６、ＰＡ−６／６６、ＰＡ−４６、ＰＡ−４１０、ＰＡ−１０１０、ＰＡ−６１０、ＰＡ−１１、及びＰＡ−１２、並びにそれらのブレンド及びコポリマーであり得る。
【００１６】
半芳香族ポリアミドにおける用語「半芳香族」は、本明細書では、ポリアミドが、芳香族モノマーを含むモノマー、すなわち芳香族単位を含むモノマーと、非芳香族モノマー、すなわち芳香族基を含まないモノマーとの組み合わせ由来であることと理解される。
【００１７】
半芳香族ポリアミドは、芳香族モノマーと脂肪族モノマーとの組み合わせ由来の繰り返し単位からなるポリアミドである。芳香族モノマーは、芳香環構造を含むモノマーである。適切には、半芳香族ポリアミドは、芳香族ジカルボン酸と脂肪族ジアミン由来の繰り返し単位、若しくは脂肪族ジカルボン酸と芳香族ジアミン由来の繰り返し単位、又はそれらの組み合わせを含む。芳香族ジカルボン酸の例は、テレフタル酸、イソフタル酸、及びナフタレンジカルボン酸である。脂肪族ジカルボン酸の例は、アジピン酸及びデカン二酸（セバシン酸としても公知である）である。芳香族ジアミンの例は、メタ−キシリレンジアミン及びパラ−キシリレンジアミンである。脂肪族ジアミンは、直鎖ジアミン、分枝ジアミン、及び脂環式ジアミンであり得る。直鎖脂肪族ジアミンは、適切には、直鎖アルファ−オメガＣ２−Ｃ３６ジアミン、好ましくは直鎖Ｃ４−Ｃ１２ジアミン、例えば１，４−ジアミノブタン、１，５−ジアミノペンタン、１，６−ジアミノヘキサン、１，８−ジアミノオクタン、１，９−ジアミノノナン、１，１０−ジアミノデカン、及び１，１２−ジアミノドデカンである。
【００１８】
半結晶性半芳香族ポリアミドは、例えば、ＰＡ−ＸＴホモポリマー、ＰＡ−ＸＴ／ＸＩコポリマー、ＰＡ−ＸＴ／ＹＴコポリマー、ＰＡ−ＸＴ／Ｙ６コポリマー、ΡΑ−ΧΤ／ＹＩ／Ζ６、ΡΑ−ΧΤ／ＹＩ／Ζ１０、及びＰＡ−ＸＴ／６コポリマー、並びにそれらのブレンド及びコポリマーであり得る。ここでは、Ｘ、Ｙ、及びＺは、ジアミン由来の繰り返し単位を表し、Ｔは、テレフタル酸由来の繰り返し単位を表し、Ｉは、イソフタル酸由来の繰り返し単位を表し、ＰＡ−ＸＴ／Ｙ６中のＹ６及びＰＡ−ＸＴ／ＹＩ／Ｚ６中のＺ６のように、ジアミンと組み合わせた６は、アジピン酸由来の繰り返し単位を表し、ＰＡ−ＸＴ／６のように、スラッシュ（／）によって他のモノマー単位と分離された独立している６は、カプロラクタム由来の繰り返し単位を表す。ジアミンは、原則として、あらゆる脂肪族ジアミン、又は脂肪族ジアミンと芳香族ジアミンとの組み合わせであり得る。半結晶性半芳香族ポリアミドの例は、ＰＡ−６Ｔ／１０Ｔ、ＰＡ−６Ｔ／６Ｉ、ＰＡ−６Ｔ／４６及びＰＡ−６Ｔ／６、ＰＡ−６Ｔ／６６及びＰＡ−６Ｔ／６Ｉ／６６である。
【００１９】
非晶質の半芳香族ポリアミドの例は、ＰＡ−６Ｉ／６Ｔである。
【００２０】
本発明による組成物は、本明細書でケイ素−ホウ素ガラス繊維と称される、主として二酸化ケイ素（ＳｉＯ２）と三酸化ホウ素（Ｂ２Ｏ３）を含むガラス繊維を含む。主として含むことにおける用語「主として」は、本明細書では、二酸化ケイ素（ＳｉＯ２）と三酸化ホウ素（Ｂ２Ｏ３）が、ガラス繊維中の主要成分であることと理解される。ケイ素−ホウ素ガラス繊維は、さらなる成分を含むことができるが、こうした成分は、仮に存在するならば、二酸化ケイ素及び二酸化ホウ素のそれぞれよりも少ない合計量で存在する。適切には、ケイ素−ホウ素ガラス繊維は、ケイ素−ホウ素ガラス繊維の重量に対して少なくとも９０重量％の合計量の、二酸化ケイ素及び三酸化ホウ素を含む。特定の実施形態では、ケイ素−ホウ素ガラス繊維は、（ａ）６５〜８５重量％のＳｉＯ２；（ｂ）１５〜３０重量％のＢ２Ｏ３；（ｃ）０〜４重量％の酸化ナトリウム（Ｎａ２Ｏ）若しくは酸化カリウム（Ｋ２Ｏ）、又はそれらの組み合わせ；及び（ｄ）０〜４重量％の他の成分からなる。さらなる実施形態では、ケイ素−ホウ素ガラス繊維は、（ａ）７０〜８０重量％のＳｉＯ２；（ｂ）１８〜２７重量％のＢ２Ｏ３；（ｃ）０〜３重量％のＮａ２Ｏ若しくはＫ２Ｏ、又はそれらの組み合わせ；及び（ｄ）０〜３重量％の他の成分からなる。それらの例は、（ａ）７０〜８０重量％のＳｉＯ２；（ｂ）２０〜２５重量％のＢ２Ｏ３；（ｃ）０〜２重量％のＮａ２Ｏ若しくはＫ２Ｏ、又はそれらの組み合わせ；及び（ｄ）０〜２重量％の他の成分からなるケイ素−ホウ素ガラス繊維である。ここでは、重量百分率（重量％）、すなわち（ａ）〜（ｄ）の重量百分率は、ケイ素−ホウ素ガラス繊維の重量に対する。
【００２１】
この組成物は、広範囲にわたって変動する量の熱可塑性ポリマー及び強化繊維を含むことができる。適切には、この組成物は、３０〜９０重量％の範囲の量の、例えば、３５〜８０重量％、又は３０〜７５重量％、より具体的には４０〜７０重量％の範囲の量の、前記グループ（ｉ）から選択される熱可塑性ポリマーを含む。
【００２２】
熱可塑性ポリマーが、ポリアミド若しくは半結晶性ポリエステル、又はそれらの組み合わせを含む実施形態では、ポリアミド、若しくはポリエステル、又はそれらの組み合わせは、適切には、３０〜９０重量％の量で、例えば、３５〜８０重量％、より具体的には４０〜７０重量％の範囲の量で存在する。この実施形態では、前記グループ（ｉ）からの１種又は複数の他の選択された熱可塑性ポリマーも存在することができる。適切には、ポリアミド、若しくはポリエステル、又はそれらの組み合わせと、前記グループ（ｉ）からの１種又は複数の他の選択された熱可塑性ポリマーの総量は、３０〜９０重量％の範囲内、例えば、３５〜８０重量％、より具体的には４０〜７０重量％の範囲内のままである。熱可塑性ポリマーの量は、例えば、３５重量％、４５重量％、５５重量％、６５重量％、又は７５重量％である。ここでは、重量百分率（重量％）は、組成物の総重量に対する。
【００２３】
組成物中の強化繊維は、ケイ素−ホウ素ガラス繊維に次いで、ケイ素−ホウ素ガラス繊維とは異なる炭素繊維及びガラス繊維などの他の強化繊維を含むことができる。強化繊維は、ケイ素−ホウ素ガラス繊維からなる又は本質的にケイ素−ホウ素ガラス繊維からなる可能性もある。組成物は、適切には、強化繊維として、少なくとも２２重量％、好ましくは少なくとも２５重量％、より好ましくは少なくとも３０重量％のガラス繊維を含む。ガラス繊維は、適切には、最大で７０重量％、より具体的には最大で６０重量％の量で存在する。ある好ましい実施形態では、組成物は、少なくとも２２重量％のケイ素−ホウ素ガラス繊維を含む２２〜７０重量％のガラス繊維を含む。別の好ましい実施形態では、ケイ素−ホウ素ガラス繊維は、２５〜７０重量％の範囲の、例えば３０〜６０重量％の範囲の量で存在する。ケイ素−ホウ素ガラス繊維の量は、例えば、２５重量％、３０重量％、４０重量％、５０重量％、又は６５重量％である。ここでは、重量百分率（重量％）は、組成物の総重量に対する。
【００２４】
ガラス繊維についてのこれらの実施形態は、適切には、グループ（ｉ）の選択された熱可塑性ポリマーのいずれか１つ、又はあらゆるそれらの組み合わせと組み合わせられ、また、熱可塑性ポリマーがポリアミド若しくはポリエステル又はそれらの組み合わせを含む実施形態と組み合わせることもできる。
【００２５】
本発明による組成物は、熱可塑性ポリマー及び強化繊維に次いで、１種又は複数の他の成分を含むことができる。他の成分としては、熱可塑性成型組成物中で適切に使用される、あらゆる補助的添加剤を使用することができる。適切な添加剤としては、無機充填剤、耐衝撃改質剤、安定剤−例えば、熱安定剤、抗酸化剤、及びＵＶ安定剤−、難燃剤−ハロゲン含有難燃剤、ハロゲンフリー難燃剤−、可塑剤、導電剤及び／又は帯電防止剤、カーボンブラック、滑沢剤及び離型剤、核形成剤、結晶化促進剤、結晶化遅延剤、染料及び顔料、及び熱可塑性成型組成物に使用することができるあらゆる他の補助的添加剤、並びにそれらの混合物が挙げられる。
【００２６】
これらの添加剤は、可変量で使用することができる。とは言っても、これらの添加剤は、限られた量で存在することが好ましい。本発明による組成物では、ハロゲンフリー難燃剤の量は、仮に存在するならば、組成物の総重量に対して最大で７重量％である。適切には、ハロゲンフリー難燃剤の量は、０〜６重量％、例えば３重量％、４重量％、又は５重量％である。ハロゲンフリー難燃剤は、あらゆるハロゲンフリー難燃剤であり得る。好ましくは、ハロゲンフリー難燃剤は、ホスフィン酸金属塩若しくはジホスフィン酸金属塩、又はそれらの混合物である。適切には、前記（ジ）ホスフィン酸金属塩は、ジアルキルホスフィン酸金属塩である。それらの例は、ジエチルホスフィン酸アルミニウムである。
【００２７】
充填剤は、本明細書では、長さ、幅、及び厚さの寸法を有し、１０未満の長さ／幅の比によって定義されるアスペクト比を有する、規則的な球状形状又は不規則な形状を持つ粒子からなる粒子性材料と理解される。適切には、充填剤は、最大で５の数平均アスペクト比を有する。
【００２８】
本発明による組成物中で適切に使用することができる充填剤の例としては、限定はされないが、シリカ、メタケイ酸塩、アルミナ、タルク、珪藻土、粘土、カオリン、石英、ガラス、雲母、二酸化チタン、二硫化モリブデン、石膏、酸化鉄、酸化亜鉛、モンモリロナイト、炭酸カルシウム、ガラス粉末、及びガラスビーズが挙げられる。
【００２９】
好ましくは、組成物は、ポリマー系（ｐｏｌｙｍｅｒｉｃ）耐衝撃改質剤、ＬＤＳ添加剤、及び二酸化チタン、又はそれらの組み合わせの群から選択される少なくとも１種の成分をさらに含む。用語「１つ又は複数の」と「少なくとも１種の」が、本明細書では、同じ意味を有することを意図し、互換的に使用することができることに留意されたい。
【００３０】
適切には、組成物は、０．０１〜１０重量％、好ましくは０．０１〜５重量％の量のポリマー系耐衝撃改質剤を含む。本発明の組成物の利点は、破断時伸び及び耐衝撃性が増大され、同時に引張強さがさらに良く保持されるので、必要とされるポリマー系耐衝撃改質剤が少ないことである。ケイ素−ホウ素ガラス繊維とポリマー系耐衝撃改質剤を組み合わせることによって、引張強さと破断時伸びと耐衝撃性との間のバランスをさらに最適化することができる。
【００３１】
本発明による組成物中のポリマー系耐衝撃改質剤は、適切には、ゴム又はエラストマー、例えば、アクリル樹脂をベースにするポリマー、ポリオレフィンをベースにするポリマー、スチレン系ポリマー、ケイ素をベースにするポリマー、並びにそれらの組み合わせ及び機能化された改変体である。機能化されたポリマー系耐衝撃改質剤は、本明細書では、ポリマーが、ポリアミド中のアミン末端基又はカルボキシル末端基と反応することが可能な官能基を含む、耐衝撃改質剤と理解される。こうした官能基の例は、エポキシ基、無水物基、及びカルボン酸基である。官能基を伴わないポリマー系耐衝撃改質剤が使用される場合、組成物は、相溶化剤を含むことが好ましい。
【００３２】
ポリマー系耐衝撃改質剤は、例えば、Ａｄｄｉｔｉｖｅｓ  ｆｏｒ  Ｐｌａｓｔｉｃｓ  Ｈａｎｄｂｏｏｋ，ｅｄ．Ｊ．Ｍｕｒｐｈｙ，２００１（ＩＳＢＮ＝００８０４９８６１２）に記載されている。機能化されたポリマーの例は、機能化された半結晶性ポリオレフィン、例えば、マレイン酸化（すなわち無水マレイン酸で機能化された）ポリエチレン、マレイン酸化ポリプロピレン及びマレイン酸化エチレン−プロピレンコポリマー（ＥＸＸＥＬＯＲ（商標）ＰＯとして利用可能）、アクリレート修飾ポリエチレン（ＳＵＲＬＹＮ（登録商標）として利用可能）、メタクリル酸修飾ポリエチレン、及びアクリル酸修飾ポリエチレン（ＰＲＩＭＡＣＯＲ（登録商標）として利用可能）である。
【００３３】
別の好ましい実施形態では、組成物は、ポリマー系耐衝撃改質剤を含まない。その利点は、組成物が、ポリマー系耐衝撃改質剤に関連する耐薬品性の低下を伴わず、Ｅガラスをベースにする相当する組成物と比較して向上した機械特性を有することである。こうした組成物は、ボンネット用途で、自動車において好都合に適用される。
【００３４】
組成物は、適切には、０．１〜１５重量％、好ましくは２〜１０重量％の範囲の量のＬＤＳ添加剤を含む。ＬＤＳ添加剤とケイ素−ホウ素ガラス繊維との組み合わせを含む本発明の組成物の利点は、この組成物が、機械特性に対するＬＤＳ添加剤の負の効果にもかかわらず、引張強さ、破断時伸び、及び耐衝撃性に関する、より優れた機械特性を有することである。
【００３５】
ＬＤＳ添加剤を含む組成物は、導電回路のための担体としても働く成型部品の製造のために使用される。導電回路は、いわゆるレーザーダイレクトストラクチャリングプロセスによって製造される。このプロセスでは、成型部品は、レーザービームで処理されて、成型部品上に活性化された構造が生じ、成型部品の金属めっきがそれに続き、それによって、活性化された構造のパターンを有する導電回路が形成される。
【００３６】
本発明はまた、本発明又はそれらの具体的実施形態による組成物を含む又は該組成物で作られる成型部品である、レーザーダイレクトストラクチャリングプロセスによって得られる回路担体に関する。ＬＤＳ添加剤は一般に、電磁放射線によって活性化され、それによって元素金属核を形成することが可能な、金属化合物である。本明細書で使用することができるＬＤＳ添加剤の例は、銅、アンチモン、又はスズのうちの少なくとも１種を含む金属化合物及び金属酸化物、並びに金属化合物の混合物、例えばスピネルをベースにする化合物である。こうしたスピネルをベースにする化合物は、適切には、銅、クロム、鉄、コバルト、若しくはニッケル、又は先の２つ以上のものの混合物を含有し、好ましくは銅を含む。
【００３７】
金属酸化物の混合物の例は、少なくともスズと、アンチモン、ビスマス、アルミニウム、及びモリブデンのうちの１種又は複数からの第２の金属の酸化物である。銅化合物の例は、水酸化銅、リン酸銅、硫酸銅、チオシアン酸銅などの銅塩；又はそれらの組み合わせである。
【００３８】
ＬＤＳ添加剤は、適切には、白色顔料、例えば、二酸化チタン（ＴｉＯ２；アナスターゼ（ａｎａｓｔａｓｅ）又はルチル、又はそれらの組み合わせであり得る）、酸化亜鉛（ＺｎＯ）、硫化亜鉛（ＺｎＳ）、硫酸バリウム（ＢａＳＯ４）、及びチタン酸バリウム（ＢａＴｉＯｓ）と組み合わせられる。
【００３９】
本発明及びその種々の実施形態による組成物は、適切には、０．１〜１５重量％、好ましくは２〜１０重量％の範囲の量の二酸化チタンを含む。本明細書では、二酸化チタンは、ケイ素−ホウ素ガラス繊維及び熱可塑性ポリマーに次いで、さらなる成分として、例えば、白色顔料として存在する。二酸化チタンとケイ素−ホウ素ガラス繊維との組み合わせを含む組成物の利点は、組成物が、機械特性に対する二酸化チタンの負の効果にもかかわらず、引張強さ、破断時伸び、及び耐衝撃性の点で、より優れた機械特性を有することである。
【００４０】
好ましい実施形態では、組成物は、ＬＤＳ添加剤と二酸化チタンの両方を含む。それらの利点は、組成物が、ケイ素−ホウ素ガラス繊維の代わりにＥガラス繊維を含む相当する組成物よりも優れたＬＤＳ特性を有し、それと同時に、より優れた機械特性も有することである。熱可塑性成型組成物中には、Ｅガラス繊維が、最も広く使用され、これは、一般に、シリカ（ＳｉＯ２、約５３から５７重量％）、アルミナ（Ａｌ２Ｏ３、約１２から１５重量％）、及び酸化カルシウム（ＣａＯ）及び酸化マグネシウム（ＭｇＯ）（合わせて約２２から２６重量％）、及び少量の酸化ホウ素（Ｂ２Ｏ３、約５から８重量％）、及び他の微量成分（一般に１から２重量％未満）からなる。
【００４１】
ＬＤＳ添加剤を含むこうした組成物は、好都合には、集積電子機器の用途に適用される。高い伸び率及び耐衝撃性、並びに温度耐性と組み合わせて、明るい色を必要とする用途には、白色顔料との組み合わせが特に使用される。
【００４２】
ＬＤＳ用途については、熱可塑性ポリマーが、少なくとも２７０℃、好ましくは少なくとも２９０℃、いっそう素晴らしくは少なくとも３１０℃の融解温度を持つ半結晶性ポリマーを含むことが好ましい。これは、組成物が、無鉛はんだプロセスに使用するために、より良く適合されるという利点を有する。こうした用途のためには、半結晶性半芳香族ポリアミドを含む組成物が、最良の候補である。
【００４３】
本発明及びその種々の特定の及び好ましい実施形態による組成物は、繊維強化された熱可塑性成型組成物を調製するための標準の融解混合装置を使用する標準の融解混合プロセスによって調製することができる。この組成物は、例えば、２軸押出機中で又は混練機中で調製することができる。
【００４４】
この組成物は、成型部品を製造するために使用することができる。成型部品は、射出成型及び押出などの標準の溶融加工によって製造することができる。
【００４５】
本発明は、さらに、本発明による組成物で作られる成型部品に関する。こうした成型部品の例としては、限定はされないが、モバイル電子機器のためのハウジング及びフレームが挙げられる。モバイル電子機器のためのフレームは、例えば、外側（ｏｕｔｅｒ）フレーム又は中間（ｍｉｄｄｌｅ）フレームであり得る。この組成物はまた、スピーカーボックス、オーディオジャックモジュール、アンテナ、コネクタ、及びスプリッタなどの用途における電気的構成成分に使用するための成型部品において好都合に使用される。コネクタ部品は、例えば、自動車用コネクタ又はＤＤＲ４コネクタの部品であり得る。
【００４６】
本発明を、さらに、以下の実施例及び比較実験を用いて説明する。
【００４７】
［材料］
ＰＡ−１＝半結晶性半芳香族ポリアミド：ＰＡ−１０Ｔ  Ｔｍ  ３０５℃
ＰＡ−２＝脂肪族ポリアミド：ＰＡ−４１０、Ｔｍ  ２４５℃
ＰＡ−３＝非結晶性ポリアミド：ＰＡ−６Ｉ／６Ｔ
ＰＡ−４＝半結晶性半芳香族ポリアミド：ＰＡ−４Ｔ／６Ｔ／６６、Ｔｍ  ３２５℃
ＰＢＴ＝半結晶性ポリエステル、ポリブチレンテレフタラート
ＧＦ−Ａ＝Ｅガラス繊維（φ１０μｍ）、熱可塑性成型組成物についての標準等級
ＧＦ−Ｂ＝ケイ素−ホウ素ガラス繊維（φ１０μｍ）、（７５重量％  ＳｉＯ２；２２重量％  Ｂ２Ｏ３；３重量％  他の酸化物）
ＭＲＡ−１＝離型剤：エチレンアクリル酸コポリマー（ＡＣ５４０Ａ）
ＭＲＡ−２＝テトラステアリン酸ペンタエリスリチル
ＩＭ＝ポリマー系耐衝撃改質剤：化学的に修飾されたエチレンアクリレートコポリマー（Ｆｕｓａｂｏｎｄ  Ａ５６０）
充填剤＝Ｍｉｃａ
ＦＲ＝ハロゲンフリー難燃剤：ジエチルホスフィン酸アルミニウム
ＬＤＳ＝ＬＤＳ添加剤：亜クロム酸銅黒色スピネル（Ｓｈｅｐｐａｒｄ  Ｂｌａｃｋ  １Ｇ）
黒色顔料＝カーボンブラックマスターバッチ、２０％（ＰＡ−６中）（Ｃａｂｏｔ  ＰＡ３７８５）
白色顔料＝硫化亜鉛（ＺｎＳ）
ＰＴＦＥ＝ポリテトラフルオロエチレン（抗ドリッピング等級）
【００４８】
［混錬］
［ポリアミド組成物］
ポリアミド組成物を、標準の混錬条件を用いて、２軸押出機で調製した。押し出された溶融物の温度は、典型的には、約３５０〜３６０℃であった。溶融混錬後、得られた溶融物を糸状に押し出して、冷却し、切断して粒状にした。
【００４９】
［ポリエステル組成物］
ポリエステル組成物を、標準の混錬条件を用いて、２軸押出機で調製した。押し出された溶融物の温度は、典型的には、約２５０〜２６０℃であった。溶融混錬後、得られた溶融物を糸状に押し出して、冷却し、切断して粒状にした。
【００５０】
［射出成型−機械的試験のための試験バーの調製］
乾燥させた粒状材料を、型に射出成型して、ＩＳＯ  ５２７  １Ａ型に適合する試験バーを形成した；試験バーの厚さは、４ｍｍであった。ポリアミド組成物を、標準の射出成型機を使用して、適切な試験型に射出成型した。試験バーは、標準の試験バーのためのシングルゲートの型、又は、ウェルドラインを伴う試験バーの生成のためのダブルゲートの型（各ゲートは、試料の反対側の端に位置し、ウェルドラインの形成がもたらされる）のいずれかを使用して、標準の試験バーと同じ条件を適用しながら調製した。実施例Ｉ〜Ｖ（ＥＸ  Ｉ〜Ｖ）及び比較実験Ａ〜Ｃ（ＣＥ  Ａ〜Ｃ）のポリアミド組成物についての、射出成型機におけるＴ−ｍｅｌｔの設定温度は、約３２０℃であり、実施例ＶＩ（ＥＸ−ＶＩ）及び比較実験Ｄ（ＣＥ−Ｄ）の組成物については約３４０℃であり；型の温度は１２０℃であった。ポリエステル組成物についての、射出成型機におけるＴ−ｍｅｌｔの設定温度は、約２６０℃であり；型の温度は８０℃であった。
【００５１】
［試験］
［融解温度（Ｔｍ）］
融解温度（Ｔｍ）の測定を、Ｎ２雰囲気中で２０℃／分の昇温及び冷却速度を使用するＭｅｔｔｌｅｒ  Ｔｏｌｅｄｏ  Ｓｔａｒ  Ｓｙｓｔｅｍ（ＤＳＣ）を用いて実施した。測定のために、約５ｍｇの予備乾燥させた粉末状のポリマーの試料を使用した。予備乾燥は、高真空、すなわち５０ｍｂａｒ未満で、１６時間の間１３０℃で実施した。この試料を、０℃から、融解温度を約３０℃上回る温度まで、２０℃／分で加熱し、２０℃／分で０℃まで直ちに冷却し、続いて、融解温度を約３０℃上回る温度まで２０℃／分で再び加熱した。融解温度（Ｔｍ）については、第２加熱サイクルにおける融解ピークのピーク値を、ＩＳＯ−１１３５７−１／３，２０１１の方法に従って決定した。
【００５２】
［引張特性］
引張係数（ＴＭ）、引張強さ（ＴＳ）、及び破断時伸び（ＥａＢ）を、ＩＳＯ  ５２７／１に従う引張試験において、５ｍｍ／分の延伸速度で、２３℃で測定した。
【００５３】
［曲げ特性］
曲げ係数（ＦＭ）、曲げ強さ（ＦＳ）、及び曲げ破断（ＦＢ）を、ＩＳＯ  １７８に従う曲げ試験（これらはすべて曲げ特性の標準試験方法（Ｓｔａｎｄａｒｄ  Ｔｅｓｔ  Ｍｅｔｈｏｄｓ  ｆｏｒ  Ｆｌｅｘｕｒａｌ  Ｐｒｏｐｅｒｔｉｅｓ）である）において、２ｍｍ／分の速度で、２３℃で測定した。
【００５４】
［衝撃特性］
シャルピー（Ｃｈａｒｐｙ）ノッチ付き耐衝撃性を、ＩＳＯ１７９／１ｅＡに従う方法によって、２３℃で試験した。
【００５５】
ノッチ付き耐衝撃性を、ＩＳＯ１８０／１Ａに従う方法によって、２３℃で試験した。
【００５６】
様々な組成物及び試験結果を、表１〜３に列挙している。
【００５７】
【表１】
2020515659.tif 000002
【００５８】
ＥＸ−Ｉ、ＩＩ、及びＩＩＩ（すべてケイ素−ホウ素ガラス繊維をベースにする）は、規則的なガラス繊維（Ｅガラス）に基づく比較実験Ａ（ＣＥ−Ａ）と比較して、わずかに低い引張強さ（ＴＳ）を有し、一方で、シャルピーとアイゾットの両方について、ＣＥ−Ａよりもかなり高い破断時伸び（ＥａＢ）及び高い衝撃強度を示す。ＥＸ−ＩＩＩのように、ガラス繊維の半分を置き換えることによって、ＣＥ−Ａと比較して、既にＥａＢの有意な増大が認められる。
【００５９】
ＥＸ−Ｉは、４．５重量％低い密度を有し、ＥＸ−ＩＩは、１０％低い密度を有し；かなり高いＥａＢを呈しながら引張強さの低下を埋め合わせるために、より厚い寸法を持つ、又は、同じ寸法を持ち、かなり高いＥａＢ及びより優れた耐衝撃性を有する部品を設計することができる。
【００６０】
ケイ素−ホウ素ガラス繊維をベースにする組成物（実施例ＩＶ）及び規則的なガラス繊維（Ｅガラス）に基づく比較実験Ａ（どちらも１０重量％のＰＴＦＥを含む）について、同様の結果が観察される。これらの組成物は、ＰＴＦＥを含まない相当する組成物よりも低い機械特性を確かに有するが、ＥＸ−ＩＶは、ＣＥ−Ｂよりも高いＥａＢ及び耐衝撃性を有しながら、ＣＥ−Ｂと同じ引張強さを有する。
【００６１】
【表２】
2020515659.tif 000003
【００６２】
比較実験Ｃと実施例Ｖは、どちらもＬＤＳ等級であり、それぞれ、規則的なガラス繊維（Ｅガラス）及びケイ素−ホウ素ガラス繊維をベースにする。これらの結果は、ＥＸ−Ｖが、ＴＳ、ＥａＢ、ＦＳ、ＦＢ、及び耐衝撃性のすべてについて、ＣＥ−Ｃよりも優れた特性を有することを示す。
【００６３】
比較実験Ｄと実施例ＶＩは、どちらも半芳香族ポリアミド組成物であり、それぞれ、規則的なガラス繊維（Ｅガラス）及びケイ素−ホウ素ガラス繊維をベースにする。これらの結果は、ＥＸ−ＶＩが、ＴＳ、ＥａＢ、ＦＳ、ＦＢ、及び耐衝撃性のすべてについて、ＣＥ−Ｄよりも優れた特性を有することを示す。
【００６４】
【表３】
2020515659.tif 000004
【００６５】
比較実験Ｅと実施例ＶＩＩは、どちらも３０重量％ガラス繊維を持つＰＢＴ等級であり、それぞれ、規則的なガラス繊維（Ｅガラス）及びケイ素−ホウ素ガラス繊維をベースにする。これらの結果は、ＥＸ−ＶＩＩが、ＣＥ−Ｅに匹敵するＴＳを有し、且つＴＳ、ＥａＢ、及び耐衝撃性について、ＣＥ−Ｅよりも優れた特性を有することを示す。
【００６６】
比較実験Ｆと実施例ＶＩＩＩは、どちらも４０重量％ガラス繊維を持つＰＢＴ等級であり、それぞれ、規則的なガラス繊維（Ｅガラス）及びケイ素−ホウ素ガラス繊維をベースにする。これらの結果は、ＥＸ−ＶＩＩＩが、ＣＥ−Ｆに匹敵するＴＳを有し、且つＴＳ、ＥａＢ、及び耐衝撃性について、ＣＥ−Ｆよりも優れた特性を有することを示す。
【国際調査報告】
2020515659.tif 000005
2020515659.tif 000006